실시 예 1 은 직경 이 3 미크론 이 고 길이 가 10 밀리미터 인 단섬유 성 유리 섬유 를 전도성 고분자 코팅 용액 에 함침 시킨 후 , 이 를 꺼내 어 70 도 의 온도 에서 2 분 간 건조 시킴 으로써 유리 섬유 표면 에 전도성 고분자 를 유효 성분 으로 하 는 전도 층 을 형성 하 였 다 . 이때 전도성 고분자 코팅 용액 은 독일 에이치 씨 스타크 ( H . C . Starck ) 사 의 전도성 고분자 수분 산액 인 바이트 론 피 ( Baytron P ) 6 중량 부 , 아크릴 계 바인더 ( 애경 화학 , A - 811 ) 24 중량 부를 물 과 이소프로필 알콜 이 20 / 80 으로 혼합 된 용매 70 중량 부 에 혼합 하 여 제조 하 였 다 . 이 와 같이 전도성 고분자 로 표면 처리 된 유리 섬유 를 폴리페닐 린 옥사이드 에 30 중량 부 혼합 하 여 비 교예 1 과 동일 한 방법 으로 시료 를 제작 하 였 다 .